(57)【要約】【課題】測定精度を向上させ、長距離測定が可能で、複数のひび割れが存在する場合でも最大深さのひび割れ深さを測定可能な超音波を用いたコンクリート表面ひび割れ深さ測定装置とそれを用いた測定方法を提供することを目的とする。【解決手段】入射縦波をモード変換させ表面波を発生する入射角度で発信するようにコンクリート表面に配置された発信用超音波探触子と、前記発信用超音波探触子と所定間隔をおいてコンクリート表面に配置され、前記発信用超音波探触子から発信された表面波を受信する受信用超音波探触子と、前記受信用超音波探触子で受信した表面波のデータに基づいてコンクリート表面ひび割れの深さを演算する演算手段と、を備えたことを特徴とする。【選択図】  図３
2010038908.tif 000002
【特許請求の範囲】
【請求項１】
入射縦波をモード変換させ表面波を発生する入射角度で発信するようにコンクリート表面に配置された発信用超音波探触子と、
前記発信用超音波探触子と所定間隔をおいてコンクリート表面に配置され、前記発信用超音波探触子から発信された表面波を受信する受信用超音波探触子と、
前記受信用超音波探触子で受信した表面波のデータに基づいてコンクリート表面ひび割れの深さを演算する演算手段と、
を備えたことを特徴とする超音波によるコンクリート表面ひび割れの深さ測定装置。
【請求項２】
コンクリート中に発信された縦波の横波屈折角が９０度になる横波臨界角以上になるように、前記発信用超音波探触子先端に取り付けた接触媒体の材質に応じた縦波入射角度を設定したことを特徴とする請求項１に記載の超音波によるコンクリート表面ひび割れの深さ測定装置。
【請求項３】
前記発信用超音波探触子から周波数を変化させて超音波を発信し、周波数の異なる表面波を発生させ、前記受信用超音波探触子で異なる周波数の表面波を受信することを特徴とする請求項１または２に記載の超音波によるコンクリート表面ひび割れの深さ測定装置。
【請求項４】
前記発信用超音波探触子から複数周波数を含む広帯域の超音波を発信し、周波数の異なる表面波を発生させ、前記受信用超音波探触しで異なる周波数の表面波を受信することを特徴とする請求項１または２に記載の超音波によるコンクリート表面ひび割れの深さ測定装置。
【請求項５】
前記受信用超音波探触子の先端に測定に不必要な波を減衰する減衰材を取り付けることを特徴とする請求項１〜３のいずれか１項に記載の超音波によるコンクリート表面ひび割れの深さ測定装置。
【請求項６】
送信用超音波探触子から発信された縦波がコンクリート中で表面波が発生する入射角度になるようにコンクリート表面に配置する工程と、
前記送信用超音波探触子の設置位置から所定距離をおいて受信用超音波探触子をコンクリート表面に配置する工程と、
前記送信用超音波探触子からコンクリート中に表面波を発信する工程と、
前記受信用超音波探触子で前記送信用超音波探触子から発信された表面波を受信する工程と、
前記受信用超音波探触子で受信した表面波のデータを演算手段に送信する工程と、
前記演算手段で受信した表面波のデータに基づいてコンクリートの表面ひび割れの深さを演算する工程と、
を有することを特徴とする超音波によるコンクリート表面ひび割れの深さ測定方法。
【請求項７】
表面ひび割れが無い場合の受信表面波の振幅と表面ひび割れが存在する場合の受信表面波の振幅との比および送信表面波の波長により表面ひび割れ深さを測定することを特徴とする請求項６に記載の超音波によるコンクリート表面ひび割れの深さ測定方法。
【請求項８】
複数の表面ひび割れが存在する場合の受信表面波の振幅が、表面ひび割れの無い場合の受信表面波の振幅とほぼ同じになる送信表面波の波長に基づき最大深さの表面ひび割れの深さを測定することを特徴とする請求項６または７に記載の超音波によるコンクリート表面ひび割れの深さ測定方法。
【発明の詳細な説明】
【技術分野】
【０００１】
本発明は、超音波を利用してコンクリート構造物の表面ひび割れの深さを測定する測定装置とそれを用いた測定方法に関する。
【背景技術】
【０００２】
コンクリート構造物には、使用条件、環境、外力など様々な原因によりひび割れが発生する。かぶりコンクリートの厚さ以上になって鉄筋に到達する深さのひび割れ（以下「有害ひび割れ」という。）は鉄筋が腐食する原因となる。そのため、ひび割れの深さの調査は、コンクリート構造物の健全度診断の定期点検の項目の１つになっている。
【０００３】
超音波を含む弾性波を用いたコンクリートのひび割れの性状（深さ、方向、位置）を計測する従来技術として、図１６に示されるように、コンクリート構造物１０の表面の目視で確認できた表面ひび割れに１１対して、表面ひび割れ１１の一方に低周波数の発信用垂直探触子１を設置し、発信用垂直探触子１からコンクリートの内部に縦波を発信し、表面ひび割れの反対側に設置した受信用垂直探触子２でその縦波を受信し、探触子の位置関係、伝播時間差、位相などの情報から表面ひび割れの深さ、角度を推定する計測方法が開発されている。
【０００４】
また、特開２００１−１２９３３号公報には、ハンマーなどを用いて表面ひび割れ付近のコンクリート表面を打撃し、発生した衝撃弾性波のエネルギーが表面ひび割れを通過するときに減衰する程度により表面ひび割れの深さを推定する方法が開示されている。
【０００５】
また、ＡＥ法（アコースティックエミッション）という、コンクリートのひび割れ発生に伴った弾性波を検出し、ひび割れの発生や進展を計測する方法が知られている。
【先行技術文献】
【特許文献】
【０００６】
【特許文献１】特開昭６３−２４７６５３号公報
【特許文献２】特開２００１−１２９３３号公報
【発明の概要】
【発明が解決しようとする課題】
【０００７】
しかしながら、垂直探触子をコンクリートの表面ひび割れの両側に配置して計測する方法は、縦波弾性波が減衰しやすいため、ひび割れの有無を近くで目視して確認しないと計測できず、近距離計測しかできない。また、図１７に示されるように表面ひび割れ上に装置や設備３などがある場合、ひび割れの有無を直接目視で確認することができず、装置や設備を移動しない限り、ひび割れの計測は不可能になる。また、縦波弾性波の減衰が大きくなると、初動時間の判別が難しくなるという問題がある。
【０００８】
また、特開２００１−１２９３３号公報に開示された計測方法は、大きいエネルギーを持つ表面波を作り出すことができるが、先ず近くでひび割れの有無を目視で確認する必要がある。目視で確認できない個所や、遠方で目視できないコンクリートのひび割れには対応が困難である。また、人手によりハンマーを持ってコンクリート表面を打撃して表面波を作り出すため、打撃の場所、コンクリートの硬さ、ハンマーの打撃速度や打撃力などによってエネルギーの大きさを常に一定に維持するのは困難である。また、人がハンマーで打撃するため周波数の制御が困難であり、超音波計測より低い周波数しか生成できない。すなわち、エネルギーを一定に維持することができない表面波でエネルギー減衰の変化によってひび割れの深さを推定するため、計測データの信頼性が欠けている。
【０００９】
また、ＡＥ法（アコースティックエミッション）による計測方法は、コンクリートのひび割れ発生に伴った弾性を情報として計測するため、元々発生しているひび割れには対応できない。
【００１０】
本発明は、上記従来技術のもつ課題を解決する、測定精度を向上させ、長距離測定が可能で、複数のひび割れが存在する場合でも最大深さのひび割れ深さを測定可能な超音波を用いたコンクリート表面ひび割れ深さ測定装置とそれを用いた測定方法を提供することを目的とする。
【課題を解決するための手段】
【００１１】
本発明の超音波によるコンクリート表面ひび割れの深さ測定装置は、前記課題を解決するために、入射縦波をモード変換させ表面波を発生する入射角度で発信するようにコンクリート表面に配置された発信用超音波探触子と、前記発信用超音波探触子と所定間隔をおいてコンクリート表面に配置され、前記発信用超音波探触子から発信された表面波を受信する受信用超音波探触子と、前記受信用超音波探触子で受信した表面波のデータに基づいてコンクリート表面ひび割れの深さを演算する演算手段と、を備えたことを特徴とする。
【００１２】
また、本発明の超音波によるコンクリート表面ひび割れの深さ測定装置は、コンクリート中に発信された縦波の横波屈折角が９０度になる横波臨界角以上になるように、前記発信用超音波探触子先端に取り付けた接触媒体の材質に応じた縦波入射角度を設定したことを特徴とする。
【００１３】
また、本発明の超音波によるコンクリート表面ひび割れの深さ測定装置は、前記発信用超音波探触子から周波数を変化させて超音波を発信し、周波数の異なる表面波を発生させ、前記受信用超音波探触子で異なる周波数の表面波を受信することを特徴とする。
【００１４】
また、本発明の超音波によるコンクリート表面ひび割れの深さ測定装置は、前記発信用超音波探触子から複数周波数を含む広帯域の超音波を発信し、周波数の異なる表面波を発生させ、前記受信用超音波探触しで異なる周波数の表面波を受信することを特徴とする。
【００１５】
また、本発明の超音波によるコンクリート表面ひび割れの深さ測定装置は、前記受信用超音波探触子の先端に測定に不必要な波を減衰する縦波減衰材を取り付けたことを特徴とする
【００１６】
また、本発明の超音波によるコンクリート表面ひび割れの深さ測定方法は、送信用超音波探触子から発信された縦波がコンクリート中で表面波が発生する入射角度になるようにコンクリート表面に配置する工程と、前記送信用超音波探触子の設置位置から所定距離をおいて受信用超音波探触子をコンクリート表面に配置する工程と、前記送信用超音波探触子からコンクリート中表面波を発信する工程と、前記受信用超音波探触子で前記送信用超音波探触子から発信された表面波を受信する工程と、前記受信用超音波探触子で受信した表面波のデータを演算手段に送信する工程と、前記演算手段で受信した表面波のデータに基づいてコンクリートの表面ひび割れの深さを演算する工程と、を有することを特徴とする。
【００１７】
また、本発明の超音波によるコンクリート表面ひび割れの深さ測定方法は、表面ひび割れが無い場合の受信表面波の振幅と表面ひび割れが存在する場合の受信表面波の振幅との比および送信表面波の波長により表面ひび割れ深さを測定することを特徴とする。
【００１８】
また、本発明の超音波によるコンクリート表面ひび割れの深さ測定方法は、複数の表面ひび割れが存在する場合の受信表面波の振幅が、表面ひび割れの無い場合の受信表面波の振幅とほぼ同じになる送信表面波の波長に基づき最大深さの表面ひび割れの深さを測定することを特徴とする。
【発明の効果】
【００１９】
本発明の入射縦波をモード変換させ表面波のみを発生する入射角度で発信するようにコンクリート表面に配置された発信用超音波探触子と、前記発信用超音波探触子と所定間隔をおいてコンクリート表面に配置され、前記発信用超音波探触子から発信された表面波を受信する受信用超音波探触子と、前記受信用超音波探触子で受信した表面波のデータに基づいてコンクリート表面ひび割れの深さを演算する演算手段と、を備えた構成により、エネルギーが縦波の約１０倍、横波の約３倍以上の表面波を測定に用いることで遠距離間の測定が可能になり、さらに、エネルギーの減衰率も縦波及び横波よりも少ないのでより遠距離間の測定が可能になる。
また、コンクリート中に発信された縦波の横波屈折角が９０度になる横波臨界角以上になるように、前記発信用超音波探触子先端に取り付けた接触媒体の材質に応じた縦波入射角度を設定した構成により、入射縦波をモード変換により表面波とし、エネルギーが大きく、エネルギーの減衰率が少ない表面波を測定に用いるので遠距離間の測定が可能になる。
また、発信用超音波探触子から周波数の異なる表面波を発生させ、前記受信用超音波探触子で異なる周波数の表面波を受信する構成により、表面ひび割れが存在する場合、表面ひび割れを通過した周波数の波長により表面ひび割れの深さを測定することが可能となる。
また、発信用超音波探触子から複数周波数を含む広帯域の超音波を発信し、周波数の異なる表面波を発生させ、前記受信用超音波探触しで異なる周波数の表面波を受信する構成により、表面ひび割れが存在する場合、表面ひび割れを通過した周波数の波長を検知して表面ひび割れ深さを測定することが可能となる。
また、受信用超音波探触子の先端に測定に不必要な波を減衰する減衰材を取り付けた構成により、発信用超音波探触子の先端に取り付けた接触媒体のばらつきにより発生する表面波以外の測定に不必要な波を減衰させることができ、測定精度を向上させることが可能となる。
また、送信用超音波探触子から発信された縦波がコンクリート中で表面波が発生する入射角度になるようにコンクリート表面に配置する工程と、前記送信用超音波探触子の設置位置から所定距離をおいて受信用超音波探触子をコンクリート表面に配置する工程と、前記送信用超音波探触子からコンクリート中表面波を発信する工程と、前記受信用超音波探触子で前記送信用超音波探触子から発信された表面波を受信する工程と、前記受信用超音波探触子で受信した表面波のデータを演算手段に送信する工程と、前記演算手段で受信した表面波のデータに基づいてコンクリートの表面ひび割れの深さを演算する工程と、
を有する構成により、エネルギーが縦波の約１０倍、横波の約３倍の表面波を測定に用いることで遠距離間の測定が可能になり、さらに、エネルギーの減衰率も縦波及び横波よりも少ないのでより遠距離間の測定が可能になる。
また、表面ひび割れが無い場合の受信表面波の振幅と表面ひび割れが存在する場合の受信表面波の振幅との比および送信表面波の波長により表面ひび割れ深さを測定する構成により、表面ひび割れが存在しても表面ひび割れにより反射と回折することなく通過する臨界波長を求め表面び割れ深さを測定することが可能となる。
また、複数の表面ひび割れが存在する場合の受信表面波の振幅が、表面ひび割れの無い場合の受信表面波の振幅とほぼ同じになる送信表面波の波長に基づき最大深さの表面ひび割れの深さを測定する構成により、深さの小さい表面ひび割れが多数存在しても最大深さの表面ひび割れの深さを測定することが可能となる。
【図面の簡単な説明】
【００２０】
【図１】本発明の原理を示す図である。
【図２】本発明の原理を示す図である。
【図３】本発明の表面波によるコンクリート表面ひび割れ測定装置の一実施形態を示す図である。
【図４】本発明の発信用超音波探触子の一実施形態を示す図である。
【図５】本発明の周波数の異なる表面波による表面ひび割れの測定を示す図である。
【図６】本発明の周波数の異なる表面波による表面ひび割れの測定を示す図である。
【図７】本発明の表面波によるコンクリート表面ひび割れ測定装置の一実施形態を示す図である。
【図８】本発明の受信用超音波探触子による受信されたデータを示す図である。
【図９】本発明の受信用超音波探触子の一実施形態を示す図である。
【図１０】表面ひび割れが１本の場合の表面波の伝幡状態を示す図である。
【図１１】表面ひび割れが複数本の場合の表面波の伝幡状態を示す図である。
【図１２】送信表面波の臨界波長を示す図である。
【図１３】臨界波長を求めるための測定装置の概要である。
【図１４】臨界波長を求めるための測定装置の概要である。
【図１５】表面波の波長と表面ひび割れ深さの関係を示す図である。
【図１６】従来の超音波によるコンクリート表面ひび割れ深さ測定装置を示す図である。
【図１７】従来技術を示す図である。
【発明を実施するための形態】
【００２１】
本発明の実施の形態を図により説明する。図１、図２は、本発明の超音波によるコンクリート表面ひび割れの深さ測定の原理を説明する図である。
【００２２】
図１は、超音波の伝搬速度の異なる２つ媒体Ａ、Ｂの境界面に超音波探触子から縦波が境界面の垂線に対してαＬの入射角度で入射した状態を示す図である。例えば、測定する媒体Ａをコンクリートとし、媒体Ｂを接触媒体としてアクリル樹脂を用いた場合、媒体Ａのコンクリートの縦波の伝搬速度４０００ｍ／ｓ、媒体Ｂのアクリル樹脂の縦波の伝搬速度２７００ｍ／ｓ程度で、測定媒体Ａの縦波伝搬速度が接触媒体Ｂの縦波伝搬速度より大きい。但し、コンクリートの縦波の伝搬速度はコンクリートの種類により相違するので上記に示したコンクリートの伝搬速度はその一例を示すものである。
【００２３】
媒体Ａと媒体Ｂの境界面に対する垂線に平行の超音波の縦波を入射すると反射縦波と屈折縦波が現れ、コンクリート中には屈折縦波のみが入射する。この屈折縦波を測定に用いたのが、従来例の超音波によるコンクリートのひび割れの測定に垂直探触子を用いたものである。
【００２４】
図１に示されるように、境界面との垂線に対してαＬの縦波入射角で媒体Ａに縦波を入射すると、モード変換によって反射縦波と屈折縦波だけでなく、反射横波と屈折横波が現れる。このとき、縦波屈折角θＬが縦波入射角αＬより大きくな角度になっているのは、媒体Ａの縦波伝搬速度が媒体Ｂの縦波伝搬速度より大きい。また、縦波反射角βＬが横波反射角βｓより大きく、縦波屈折角θＬが横波屈折角θｓより大いのは、いずれの場合も、縦波音速が横波音速より大きいからである。
【００２５】
縦波入射角αＬを増加していくと、それにつれて縦波反射角βＬ、横波反射角βｓ、縦波屈折角θＬ及び横波屈折角θｓも大きくなっていくが、縦波入射角αＬがある角度に達すると、図２に示されるように縦波屈折角θＬが９０度になる。このときの縦波入射角αＬを縦波臨界角という。縦波入射角αＬが縦波臨界角を超えると、媒体Ａ中では屈折横波だけが現れるようになる。
【００２６】
さらに、縦波入射角αＬが増加していくと、それにつれて横波屈折角θｓも大きくなっていくが、縦波入射角αＬがある角度に達すると、横波屈折角θｓが９０度になる。このと時の縦波入射角αＬを横波臨界角という。縦波入射角αＬが横波臨界角を超えると、媒体Ａ中への屈折波は無くなり、表面波のみが存在するようになる。
【００２７】
横波臨界角は常に縦波臨界角より大きい。縦波臨界角と横波臨界角の値は、測定媒体Ａ及び接触媒体Ｂの材質により変化する。例えば、接触媒体Ｂとして黒ブチルゴム、ハネナイトＧＰ３５Ｌ、黒ネオプレンゴム、ウレタン９０、黒天然ゴムなどのゴム系を用い、媒体Ａをコンクリートとした場合、ゴム系接触媒体Ｂの縦波伝搬速度が１５００ｍ／ｓ前後で、測定媒体Ａのコンクリートの縦波伝搬速度が４０００ｍ／ｓのとすると、縦波臨界角は２２度で、横波臨界角は３８度になる。
【００２８】
図３は、この超音波の性質を利用した超音波によるコンクリート表面ひび割れの深さ測定装置の一実施形態を示す図である。
【００２９】
図３に示されるように、コンクリート構造物１０に表面ひび割れ１１が存在する場合、コンクリート構造物１０の表面の表面ひび割れ１１のある位置から所定距離をおいて発信用超音波探触子１２を配置する。コンクリート構造物１０の表面の表面ひび割れ１１を挟んだ所定距離をおいて発信用超音波探触子１２の配置位置の反対側の受信用超音波探触子１３を配置する。
【００３０】
発信用超音波探触子１２は、コンクリート中でモード変換し表面波が発生する横波臨界角以上の縦波入射角度でコンクリート表面に入射するように設置される。横波臨界角以上で斜角入射することで、モード変換した表面波のみを発生させることが可能となる。
【００３１】
図４は、発信用超音波探触子１２の一実施形態を示す図である。発信用超音波探触子１２は、その縦波入射角αＬを横波臨界角以上の角度に設置するために斜角治具１４を用いる。斜角治具１４は、発信用超音波探触子１２を取り付けるケーシング内にくさび状の接触媒体１６が配置される。くさび状の接触媒体１６の傾斜面に振動子１７を配置する。くさび状の接触媒体１６の他方の面は、コンクリート表面に密着して配置する。接触媒体１６とコンクリート表面との接触面に空気が存在すると、発信用探触子１２から発信された縦波が空気層で反射してしまい測定媒体であるコンクリート中に超音波が伝達されないので、接触媒体１６をコンクリート表面に確実に密着させることが重要である。ケーシング内にはダンパー１５が配置される。
【００３２】
接触媒体１６の材質により横波臨界角が相違する。接触媒体１６として、黒ブチルゴム、ハネナイトＧＰ３５Ｌ、黒ネオプレンゴム、ウレタン９０、黒天然ゴムなどのゴム系を用いた場合の横波臨界角は４１度である。接触媒体１６の材質の相違による横波臨界角の変化は、接触媒体の材質により超音波の伝搬速度が相違するためである。上記の横波臨界角は、ゴム系の縦波の伝搬速度が１５００ｍ／ｓ、コンクリートの縦波の伝搬速度が４０００ｍ／ｓとした場合である。
【００３３】
発信用超音波探触子１２として広帯域超音波を用いることで、多様なひび割れ深さに対応できる多様な波長を持つ表面波を発生させることができる。図３に示され表面波による表面ひび割れの深さ測定の手法は、発信用超音波探触子１２から周波数成分の異なる超音波を発信し、ひび割れ深さを超えた表面波を受信用超音波探触子１３で受信することで、ひび割れ深さを測定できる。
【００３４】
図５は、表面波による表面ひび割れ深さの測定を説明する図である。発信用超音波探触子１２から周波数成分の異なる超音波を発信し、異なる周波数ｆ１、ｆ２、ｆ３の表面波を発生させる。周波数ではｆ１＞ｆ２＞ｆ３、波長ではｆ１＜ｆ２＜ｆ３である。図５に示されるように表面ひび割れがない場合はすべての波が通過し、受信用超音波探触子１３で受信される。
【００３５】
図６に示されるように表面ひび割れが存在すると、表面ひび割れの深さより小さい波長の表面波ｆ１、ｆ２は表面ひび割れを通過できず、表面波ｆ３のみが表面ひび割れを通過し受信用超音波探触子１３で受信される。周波数の変化を狭帯域で実施し、受信用超音波探触子１３で受信できなくなった入射周波数の波長が表面ひび割れの深さとする。
【００３６】
異なる周波数成分の表面波による表面ひび割れの測定の一つの手法は、発信用超音波探触子１２の持つ周波数領域の範囲の中で入射周波数を狭帯域で変更しながら送信し、異なる周波数の表面波を発生させ、受信用超音波探触子１３で受信できなくなった時の入射周波数の波長を表面ひび割れの深さを測定するものである。
【００３７】
また、異なる周波数成分の表面波による表面ひび割れの測定の他の手法は、発信用超音波探触子１２から広帯域周波数の超音波を発信し、異なる周波数の表面波を発生させ、受信用超音波探触子１３で受信した受信波形により周波数分析を行い、発信用超音波探触子１２から発信した元周波数成分と比較し、消えた周波数の波長から表面ひび割れの深さを測定するものである。
【００３８】
表面波のエネルギーは、縦波の約１０倍、横波の約３倍以上であるから、縦波、横波を用いる表面ひび割れの測定よりも長距離間の測定が可能であり、さらに、表面波のエネルギーが距離の１乗に反比例して減衰するのに対して、縦波と横波のエネルギーが距離の２乗に反比例して減衰するので、表面波の距離による減衰率が縦波と横波より少ないので、より遠距離間での測定が可能になる。１５０ｋＨｚ以下の低周波数の発信用超音波探触子１２を用いることで、さらに減衰率が小さくすることができ、より遠距離測定が可能になる。
【００３９】
図７に示されるように、発信用超音波探触子１２の縦波入射角を接触媒体１６の材質に応じた横波臨界角以上の角度に設定しても、接触媒体１６の材料のばらつき等の影響で入射縦波を１００％表面波にモード変換することができないことがある。そのため、コンクリートの内部に屈折縦波が発生する。その結果、図８に示されるように、受信用超音波探触子１３がひび割れ先端で回折した屈折縦波を受信してしまうことがある。そのため、表面波の初動時間（立ち上がる時間）の判別が困難になり、初動時間を判別する精度が悪くなる。
【００４０】
図９は、測定に不必要な屈折縦波を減衰するための受信用超音波探触子１３の実施形態を示す図である。受信用超音波探触子１３の先端に測定に不必要な波を減衰する減衰材１８を取り付ける。減衰材１８としては、ハネナイト、ＧＰ３５Ｌ、油粘土等である。ひび割れの先端から回折した屈折縦波は受信用超音波探触子１３の先端に取り付けた減衰材１８によりそのエネルギーが低下し、波が消滅し、結果として純粋な表面波を受信することができ、表面波の初動時間を正確に判断することができる。
【００４１】
図１０に示すように、表面ひび割れが１本の場合、発信用超音波探触子１２から発信される波長λの送信表面波は、伝播する途中に表面ひび割れにぶっつかると、一部が反射し、一部が表面ひび割れに沿って回折して受信用超音波探触子１３で受信される。
【００４２】
しかし、図１１に示すように、表面ひび割れが複数本存在する場合、発信用超音波探触子１２から発信される波長λの送信表面波は、ひび割れａ、ｂ毎、またはひび割れ同士間で反射と回折が繰り返し発生するため、受信用超音波探触子１３で受信された情報から表面ひび割れ深さを推定するのは、ほぼ不可能である。
【００４３】
複数の表面ひび割れの中で有害な表面ひび割れの有無を検知するには、表面ひび割れの本数に関係なく、表面ひび割れの深さのみを計測する手法が必要となる。
【００４４】
図１２に示すように、複数の表面ひび割れが存在しても、発信用超音波探触子１２から波長がλｃの表面波を送信した場合、反射と回折する状況が発生せず完全に通過し、表面波を受信用超音波探触子１３で受信する。この表面波の波長λｃを臨界波長という。この臨界波長λｃの表面波は、複数の表面ひび割れの中で最も深い表面ひび割れのみに関係するため、最大深さの表面ひび割れより深さの小さい表面ひび割れが多数存在しても反射、回折することなく完全に通過できると考えられる。その結果、臨界波長λｃが分かれば、表面ひび割れの数に関係なく、その中で一番深い表面ひび割れの深さｈｍａｘが推定可能である。
【００４５】
図１３、図１４は、表面ひび割れの深さに応じた臨界波長λｃを求めるための計測システムの概要を示す図である。図１３に示されるように、発信用超音波探触子１２と受信用超音波探触子１３は、コンピュータに周波数・電圧・波数可変式送受信器を介して連結される。発信用超音波探触子１２と受信用超音波探触子１３として、公称周波数５０ｋＨｚ（最適周波数３５ｋＨｚ）のコンクリート用超音波探触子を用いた。
【００４６】
図１４に示されるように、発信用超音波探触子１２と受信用超音波探触子１３を５００ｍｍの間隔をおいて４１°の傾斜角で配置する。発信用超音波探触子１２から３０〜６０ｋＨｚの周波数の表面波を５ｋＨｚ間隔で発信する。最初は、表面ひび割れのない状態で５ｋＨｚ間隔で波長の異なる表面波を発信し、受信用超音波探触子１３で表面ひび割れがない状態の表面波を受信し、受信した表面波の振幅を計測する。
【００４７】
次に、発信用超音波探触子１２と受信用超音波探触子１３の配置位置の中間位置に深さ５ｍｍのスリットを形成し、発信用超音波探触子１２から３０〜６０ｋＨｚの周波数の表面波を５ｋＨｚ間隔で発信し、受信用超音波探触子１３でスリット深さ５ｍｍの状態の表面波を受信し、受信した表面波の振幅を計測する。同様に、スリット深さを、２５ｍｍ、５０ｍｍ、１００ｍｍに変化させ、発信用超音波探触子１２から３０〜６０ｋＨｚの周波数の表面波を５ｋＨｚ間隔で発信し、受信用超音波探触子１３で各深さの表面波を受信し、受信した表面波の振幅を計測する。
【００４８】
測定の結果を図１５に示す。図１５の縦軸は、表面ひび割れの深さｈ／送信波の波長λとし、横軸は、受信された表面波の振幅／表面ひび割れなしの場合の受信された表面波の振幅（この振幅比をＡＲという。）とする。図１５に示される測定結果から、次の（１）式が導かれる。
ｈ／λ＝０．１２（ＡＲ）-0.91・・・・・・・（１）
【００４９】
振幅比ＡＲ＝１．０の時、発信用超音波探触子１２から送信された表面波が、表面ひび割れを完全に通過し、受信用超音波探触子１３で受信される。この時の表面波の波長が臨界波長λｃである。この結果を（１）式に代入すると、表面ひび割れの深さが、送信される表面波の波長の１／１０以下では、表面波の振幅は、表面ひび割れが無いときとほとんど同じであることが判明した。有害ひび割れの有無を判定したい場合、有害ひび割れの約１０倍程度の波長の表面波を送信して、受信した表面波の振幅とひび割れ無しの場合との振幅との比が１．０のであれば、有害ひび割れの存在の可能性があると判断できる。また、複数の表面ひび割れの内の最大深さを推定するには、送信する表面波の波長を次第に長くしていき、受信される表面波の振幅が表面ひび割れ無しの時の振幅とほぼ同程度になったとき、その波長の１／１０を最大表面ひび割れ深さと推定する。
【００５０】
以上のように、本発明の超音波によるコンクリート表面ひび割れの深さ測定装置及び測定方法は、接触媒体１６の材質に応じた縦波入射角度を横波臨界角以上とし、モード変換した表面波を発生させ、エネルギーが大きく、エネルギーの減衰率が少ない表面波を測定に用いるので高精度、遠距離間の測定が可能になる。また、超音波探触子を使用することで、衝撃弾性波法より入射周波数を自由に変化、制御することができ、様々なひび割れ深さの測定に対応可能となる。また、複数のひび割れが存在する場合でも、最大深さのひび割れの測定もしくは有害ひび割れの有無の検出が可能となる。
【符号の説明】
【００５１】
１０：コンクリート構造物、１１：表面ひび割れ、１２：発信用超音波探触子、１３：受信用超音波探触子、１４：斜角治具、１５：ダンパー、１６：接触媒体、１７：振動子、１８：減衰材
【図１】
2010038908.tif 000003
【図２】
2010038908.tif 000004
【図３】
2010038908.tif 000005
【図４】
2010038908.tif 000006
【図５】
2010038908.tif 000007
【図６】
2010038908.tif 000008
【図７】
2010038908.tif 000009
【図８】
2010038908.tif 000010
【図９】
2010038908.tif 000011
【図１０】
2010038908.tif 000012
【図１１】
2010038908.tif 000013
【図１２】
2010038908.tif 000014
【図１３】
2010038908.tif 000015
【図１４】
2010038908.tif 000016
【図１５】
2010038908.tif 000017
【図１６】
2010038908.tif 000018
【図１７】
2010038908.tif 000019